(57)【特許請求の範囲】
【請求項１】
転炉から出鋼したＣ濃度が０．５質量％以上の、アルミニウムを用いて脱酸した高炭素溶鋼を、複数の脱硫剤を用いて脱硫処理したのちに連続鋳造するに当たり、
金属Ｃａを、希土類元素添加後、かつＳ濃度が０．００３０質量％以下の時点、で添加して脱硫し、当該脱硫処理を施した溶鋼を連続鋳造することを特徴とする高炭素溶鋼の連続鋳造方法。
【請求項２】
請求項１記載の連続鋳造方法であって、鋼の成分としてＴ．Ｏが１０ｐｐｍ未満の溶鋼を連続鋳造することを特徴とする高炭素溶鋼の連続鋳造方法。
【請求項３】
請求項１または２に記載の連続鋳造方法であって、鋼の成分を下記（１）〜（３）式を満足する範囲で連続鋳造することを特徴とする高炭素溶鋼の連続鋳造方法。
０．０００５≦［ＲＥＭ］≦０．００１５・・・・（１）
０．００１０≦［Ｃａ］≦０．００２０・・・・（２）
［Ｓ］−［Ｃａ］×０．６４≦０．０００８・・・・（３）
但し、［Ｓ］、［Ｃａ］、［ＲＥＭ］は、それぞれ各元素の鋼中濃度（ＲＥＭは希土類元素の総濃度）（質量％）を意味する。
【発明の詳細な説明】
【技術分野】
【０００１】
本発明は、炭素濃度が０．５質量％以上の高炭素溶鋼の連続鋳造方法に関するものである。
【背景技術】
【０００２】
高炭素鋼は、一般に強度が高く、延性や靭性が低いため、複雑な加工がなく、過酷な環境下での使用ではない部品などに用いられる場合が多い。そのために、軸受鋼などの一部の鋼材を除いては清浄度についても厳格な要求が少なかった。一方、最近の環境問題により自動車の軽量化が進み、より強度の高い鋼板が使われるようになってきた。このようなニーズのもと、これまでは加工性や疲労特性、靭性などの要求レベルが厳格でなかった高炭素系薄鋼板においても、これらの特性を向上させるために、清浄度の要求レベルの厳格化が進んでいる。
【０００３】
加工性や疲労特性、靭性に影響を及ぼす因子としては、金属組織の影響以外に、欠陥の起点となる介在物が挙げられる。介在物としては、ＭｎＳのような延伸性の介在物や粗大な介在物が品質に悪影響を及ぼすことが知られている。ＭｎＳの生成防止には、Ｓ濃度を低下させることが最も効果的であり、そのための脱硫技術は広く知られている。また、中心偏析部の溶質Ｓ濃化部対策として、生成硫化物を形態制御するためのＣａ添加も一般的に知られた技術である。このように、清浄度を向上させるための技術として、脱硫技術やＣａ添加技術が一般的であるが、さらにＣａ添加時に生成する低融点のＣａＯ−Ａｌ2Ｏ3系の低融点酸化物の生成防止の観点から、希土類元素とＣａを添加してＣａＯ−Ａｌ2Ｏ3系の低融点酸化物から希土類元素とＣａの酸硫化物に制御する技術も開示されている。
【０００４】
特許文献１は、高靭性の構造用厚鋼板（Ｃ＝０．０８〜０．２２質量％）を製造する技術であり、ＭｎＳの生成防止のためにＣａ添加や希土類元素添加の課題（Ｃａ過剰添加によるノズル溶損防止と希土類元素添加によるノズル詰まり防止）を解決する技術として、希土類元素とＣａを添加し、希土類元素とＣａの複合の酸硫化物を生成させることにより課題を解決するものである。
【０００５】
特許文献２は、ラインパイプや厚鋼板の中でも耐水素誘起割れ性に優れた鋼材（Ｃ＝０．０３〜０．１０質量％）に関するものであり、ＭｎＳ生成防止とＣａＯ−Ａｌ2Ｏ3低融点介在物による耐水素誘起割れ性悪化の回避を目的に希土類元素とＣａを添加することで酸化物系介在物の組成制御を行うことで課題を解決するものである。
【０００６】
特許文献３は、油井管及びラインパイプに適した溶接部品質の優れた電縫鋼管（Ｃ＝０．０３〜０．１５質量％）並びにその製造方法に関するものであり、耐ＳＳＣ性と低温靭性を向上させるために、Ｃａ添加時に生成するＣａＯ−Ａｌ2Ｏ3系酸化物を希土類元素とＣａを添加することにより硬質の介在物（希土類元素、Ｃａ、Ａｌを含む複合の酸硫化物）に制御することにより課題を解決するものである。
【０００７】
特許文献４は、伸びフランジ性、曲げ加工性に優れた高強度鋼板（Ｃ＝０．０３〜０．２５質量％）に関するものであり、希土類元素とＣａを添加することにより微細で硬質な介在物（希土類元素、Ｃａ、Ａｌを含む複合の酸硫化物）に制御することによりＭｎＳ生成防止と粗大なアルミナ系酸化物生成を防止することを特徴としている。
【０００８】
上記の従来技術における対象鋼種は、ラインパイプや自動車用高強度薄鋼板、高強度厚鋼板であり、強度と加工性や靭性を両立させるために、炭素濃度が０．２５質量％以下の低炭素系鋼種が主である。これらの従来技術は、炭素濃度が０．５質量％以上の高炭素鋼種への適用を試みている事例はない。
【先行技術文献】
【特許文献】
【０００９】
【特許文献１】特開２０１１−６８９４９号公報
【特許文献２】特開２０１２−３６４６２号公報
【特許文献３】特許５７６５４９７号公報
【特許文献４】特開２０１４−１０９０５６号公報
【非特許文献】
【００１０】
【非特許文献１】第３版鉄鋼便覧II  製銑・製鋼  第６９０〜６９３頁
【発明の概要】
【発明が解決しようとする課題】
【００１１】
特許文献１〜４に記載されているような、希土類元素とＣａを添加する方法をＣ濃度０．５０％以上の高炭素鋼の連続鋳造に適用しようとすると、製造した鋳片中に大型のＣａＳ系介在物が残存して鋼の清浄度を低下させるとともに、連続鋳造の浸漬ノズル詰まりが増大して連続鋳造操業性が悪化することがわかった。
【００１２】
また、鋼中に含まれるＣａＯ−Ａｌ2Ｏ3系低融点介在物レベルを、従来の低炭素鋼での実現レベルよりもさらに低減することが求められている。
【００１３】
本発明は、Ｃ濃度０．５０％以上の高炭素鋼の連続鋳造するに際し、希土類元素とＣａを添加してＭｎＳの生成を抑えるとともに、大型のＣａＳ系介在物と低融点介在物をともに低減し、浸漬ノズル詰まり発生を防止することのできる、高炭素溶鋼の連続鋳造方法を提供することを目的とする。
【課題を解決するための手段】
【００１４】
即ち、本発明の要旨とするところは以下のとおりである。
（１）転炉から出鋼したＣ濃度が０．５質量％以上の、アルミニウムを用いて脱酸した高炭素溶鋼を、複数の脱硫剤を用いて脱硫処理したのちに連続鋳造するに当たり、
金属Ｃａを、希土類元素添加後、かつＳ濃度が０．００３０質量％以下の時点、で添加して脱硫し、当該脱硫処理を施した溶鋼を連続鋳造することを特徴とする高炭素溶鋼の連続鋳造方法。
（２）上記（１）に記載の連続鋳造方法であって、鋼の成分としてＴ．Ｏが１０ｐｐｍ未満の溶鋼を連続鋳造することを特徴とする高炭素溶鋼の連続鋳造方法。
（３）上記（１）又は（２）に記載の連続鋳造方法であって、鋼の成分を下記（１）〜（３）式を満足する範囲で連続鋳造することを特徴とする高炭素溶鋼の連続鋳造方法。
０．０００５≦［ＲＥＭ］≦０．００１５・・・・（１）
０．００１０≦［Ｃａ］≦０．００２０・・・・（２）
［Ｓ］−［Ｃａ］×０．６４≦０．０００８・・・・（３）
但し、［Ｓ］、［Ｃａ］、［ＲＥＭ］は、それぞれ各元素の鋼中濃度（ＲＥＭは希土類元素の総濃度）（質量％）を意味する。
【発明の効果】
【００１５】
本発明は、Ｃ濃度０．５０％以上の高炭素鋼に希土類元素とＣａを添加した上で連続鋳造するに際し、希土類元素添加後に金属Ｃａを添加するとともに、Ｓ濃度が０．００３０質量％以下で金属Ｃａを添加することにより、高炭素鋼であるにもかかわらず溶鋼中のＣａＳ析出を抑制するとともに低融点酸化物の生成を抑制することによって鋼の清浄度を向上し、浸漬ノズル詰まりを防止することができる。
【発明を実施するための形態】
【００１６】
溶鋼中のＣは、溶鋼中でＯの反応性を低下させ、Ｓの反応性を高める元素である。そのため、低炭素領域と高炭素領域では、希土類元素やＣａを添加した際の溶鋼中での酸化物と硫化物の生成割合が異なってくる。
【００１７】
従来、希土類元素とＣａを添加して介在物形態制御を行うに際しては、炭素濃度が０．２５質量％以下の低炭素系鋼種が対象であった。これら低炭素鋼では、溶鋼中のＯの反応性が高くＳの反応性が低いので、溶鋼中に添加したＣａは溶鋼中ではＣａＯの形で存在し、凝固の過程において、溶鋼中のＣａＯとＳとＡｌが反応し、ＣａＳとＡｌ2Ｏ3が生成していた。即ち、溶鋼段階ではＣａＳの生成が抑えられていた。
【００１８】
それに対して炭素濃度が０．５０質量％以上の高炭素領域では、溶鋼中においてＣａＳを優先して生成してしまう。ＣａＳの生成そのものは、ＭｎＳ生成防止には有効であるものの、溶鋼段階で過剰なＣａＳが析出すると、ＣａＳの凝集などで粗大なクラスタを生成してしまうため、粗大なＣａＳクラスタが鋳片中に取り込まれることによって清浄度を悪化させる原因となるとともに、ＣａＳクラスタが浸漬ノズルに析出して浸漬ノズル詰まりの原因になることが判明した。
【００１９】
以下、炭素濃度が０．５０質量％以上の高炭素鋼において、溶鋼中に希土類元素とＣａを添加する連続鋳造においても、溶鋼段階でのＣａＳ析出を抑え、同時に低融点のＣａＯ−Ａｌ2Ｏ3系介在物の生成を抑えることのできる、本発明について詳述する。
【００２０】
［溶鋼中Ｃ濃度が０．５質量％以上］
溶鋼中のＣは、“Ｏ”の反応性を低下させて、“Ｓ”の反応性を高める作用があるため、低炭素領域に比べて、溶鋼中Ｃ濃度が０．５質量％以上の高炭素領域ではＣａＳが非常に生成しやすい。そのため、従来技術で開示されている方法の適用ではＣａＳが過剰に生成することになり、本発明の適用が必要となることから、溶鋼中Ｃ濃度が０．５質量％以上である点を規定している。
【００２１】
［金属Ｃａを、希土類元素添加後に添加］
転炉から出鋼した溶鋼をアルミニウムを用いて脱酸した後に、希土類元素とＣａを添加する。本発明では、希土類元素とＣａの添加順番が第１のポイントとなる。希土類元素とは、スカンジウム（Ｓｃ）、イットリウム（Ｙ）、ランタノイド（周期表のランタンＬａからルテチウムＬｕまでの１５元素）の合計１７元素の総称である。Ａｌ脱酸後にＣａを先に添加すると、Ｃａ添加前のＴ．Ｏのばらつきが大きいため、Ｔ．Ｏが高いときに低融点酸化物（ＣａＯ−Ａｌ2Ｏ3系酸化物）が生成しやすい。これでは必要とする鋼の加工性を確保することができない。従って、金属Ｃａ添加前に希土類元素を溶鋼へ添加し、溶鋼中の溶存酸素量を低下させておくとよい。
なお上記したアルミニウムを用いた脱酸は常用される脱酸形態で良い。例えば、脱酸後の溶鋼中の溶存酸素量が１０ｐｐｍ以下、金属アルミニウム含有量が０．０１〜０．１質量％程度である。
【００２２】
アルミニウムを用いた脱酸により溶鋼中の溶存酸素量を１０ｐｐｍ以下にすることにより、希土類元素を添加した後の酸化物がほぼ希土類元素酸化物となり、Ｃａ添加時の低融点介在物（ＣａＯ−Ａｌ2Ｏ3系酸化物）の生成が抑制される。さらに、アルミニウムを用いた脱酸後に溶鋼中の溶存酸素量が５ｐｐｍ以下になる条件では、少なくとも鋳造時の溶鋼成分のＴ．Ｏ量が１０ｐｐｍ未満であり、この条件であれば低融点介在物（ＣａＯ−Ａｌ2Ｏ3系酸化物）の生成を効果的に抑制できる。ここでアルミニウムの代替として脱酸効果が望める元素として、例えばＺｒを添加（例えば鋼成分として１０ｐｐｍ以上）することが考えられるが、その酸化物は比重が大きく浮上除去効果が望めず、溶鋼中に懸濁する傾向が強いため、Ｔ．Ｏ値を下げることが困難となるため、酸化物の比重が大きい元素を添加することを避けることが望ましい。
【００２３】
本発明において、希土類元素をＣａより先に添加することにより、希土類元素による脱酸でＴ．Ｏのばらつきを吸収し、ＣａＯ−Ａｌ2Ｏ3系低融点酸化物の生成を抑え、高清浄度を実現することができることをはじめて明らかにした。また、少量のＣａ添加により効果が発現する。
【００２４】
即ち、金属Ｃａを、希土類元素添加後に添加することにより、鋼中のＣ濃度が０．５０％以上の高炭素鋼においてＣａ系介在物をＣａＯ−ＲＥＭ酸化物あるいはＣａＳとすることで低融点のＣａ系酸化物生成を抑えられるため、従来に比較して低融点酸化物の残存レベルが改善された、清浄度の優れた鋼を製造することが可能となる。
【００２５】
［Ｃａを添加する前のＳ濃度を０．００３０質量％以下とする］
Ｃａを添加するときのＳ濃度が高いと（０．００３０質量％を超えると）、高炭素鋼での本発明では溶鋼段階におけるＣａＳの生成量が多くなり、溶鋼中でＣａＳの凝集粗大化を招きやすく、かえって清浄度を悪化させるとともに、生成したＣａＳが浸漬ノズルで析出して浸漬ノズル詰まりの要因となる。
【００２６】
本発明は、Ｃａを添加する前のＳ濃度を０．００３０質量％以下とすることにより、Ｃ≧０．５０％の高炭素鋼であるにもかかわらず、溶鋼中でのＣａＳ生成量を抑えることができ、粗大ＣａＳによる鋼の清浄度悪化を防止し、浸漬ノズル詰まりを防止することができる。
【００２７】
Ｃａ添加前の溶鋼中のＳ濃度を０．００３０質量％以下とするためには、溶銑予備処理でＳ濃度をあらかじめ低下させておき、転炉での吹錬や転炉からの出鋼時の副原料からのＳ成分の混入を防止することが良い。さらに、転炉からの出鋼時にスラグ改質（スラグの酸化度を低下させる）と溶鋼の脱酸を目的として金属ＡｌやＣａＯを添加することにより、Ｃａ添加前のＳ濃度を低下させることができるとともに、溶鋼中の全酸素量を低減できるため、少量の添加量で安定的な効果が見込める。合金成分の調整後でＣａ添加前に、溶鋼中のＳ濃度が０．００３０質量％以下にならない場合には、ＣａＯを主成分とする脱硫剤を使用して、Ｓ濃度を０．００３０質量％以下とする。
【００２８】
［その他の特徴］
本発明はまた、溶鋼を、複数の脱硫剤を用いて脱硫処理したのちに連続鋳造することを特徴とする。“複数の脱硫剤”とは、ＣａＯを代表とする酸化物や硫化物が生成する合金成分（希土類元素やＣａ）を含むものを示している。前述のとおり高炭素鋼においては、溶鋼に金属Ｃａを添加すると溶鋼段階でＣａＳが生成し、その一部は溶鋼表面に浮上分離するので、金属Ｃａを脱硫剤とした脱硫が進行する。
【００２９】
本発明は、以上のように脱硫処理を施した溶鋼を連続鋳造することにより、本発明の効果を発揮することができる。
【００３０】
［本発明の好ましい要件］
連続鋳造時の希土類元素総濃度及びＣａ濃度の鋼成分を、下記（１）（２）式のように規定すると良い。なお、下記（１）〜（３）式において、［Ｓ］、［Ｃａ］、［ＲＥＭ］は、それぞれ各元素の鋼中濃度（ＲＥＭは希土類元素の総濃度）（質量％）を意味する。
０．０００５≦［ＲＥＭ］≦０．００１５・・・・（１）
０．００１０≦［Ｃａ］≦０．００２０・・・・（２）
【００３１】
希土類元素の濃度は、０．０００５質量％未満となると低融点のＣａＯ−Ａｌ2Ｏ3系酸化物の高融点化が不十分となる場合があり、熱間圧延時の介在物延伸の抑制効果が不足する場合がある。一方、０．００１５質量％を超えると、高融点のＲＥＭ酸化物として残存する場合があり、清浄性には影響しないものの、連続鋳造時の浸漬ノズルの付着や詰まりにつながる場合がある。
【００３２】
Ｃａ濃度は、０．００１０質量％未満になるとＣａＳ生成によるＭｎＳ防止効果が用途によっては不足する場合がある。一方、０．００２０質量％を超えると、ＣａＳの生成量がやや増加し、用途によっては清浄性が不足する場合がある。
【００３３】
連続鋳造時のＣａ濃度とＳ濃度の関係を、下記（３）式のように規定すると良い。
［Ｓ］−［Ｃａ］×０．６４≦０．０００８・・・・（３）
Ｃ濃度が０．５質量％以上の高炭素鋼では、Ｃａ添加後に溶鋼中に生成するＣａＳとＣａＯの割合を調査すると、８０％以上がＣａＳとして存在していることがわかった。延伸性の介在物であるＭｎＳの生成を防止するためには、Ｃａにより固定されるＳを増やし、連続鋳造後に生成するＭｎＳとなるフリーのＳ濃度を低下させておく必要がある。ＭｎＳを生成しないためのフリーＳ濃度の目安として、ＣａによるＳ固定量（Ｃａの８０％がＣａＳとしてＳを固定）を差し引いた値が、０．０００８％以下（つまりフリーＳ濃度として８ｐｐｍ）であれば、ＭｎＳが生成せず、極めて高い清浄性が実現できる。Ｓ／Ｃａ原子量比が０．８であり、上記のようにＣａＳとなるＣａ比率が０．８（８０％）であることから、両者を掛け合わせ、上記（３）式の［Ｃａ］にかかる係数が０．６４となっている。
【００３４】
Ｃａの下限値＝０．００１０質量％では、ＭｎＳを生成しないための上記（３）式を満たすＳ濃度は０．００１４４質量％であり、Ｃａの上限値＝０．００２０質量％では、ＭｎＳを生成しないための上記（３）式を満たすＳ濃度は０．００２０８質量％である。このため、連続鋳造時のＳ濃度は、０．００２０質量％以下とすると、極めて高い清浄性が実現できる。さらに０．００１５質量％以下とすることで更なる高清浄性が得られる。
【００３５】
［溶鋼処理］
ＲＥＭ及びＣａの添加は、溶鋼段階において取鍋中の溶鋼に対して行われる。そのための溶鋼処理手段としては以下に示すような簡易取鍋精錬装置、あるいはＲＨなどの溶鋼真空脱ガス処理装置のいずれをも用いることができる。
【００３６】
簡易取鍋精錬装置としては、非特許文献１（特に第６９０頁の図１３・６５）に記載の方法から選択することができる。ＣＡＳ法は、取鍋スラグを耐火物でできた密閉槽によって分離し、この密閉槽に向かって取鍋底部から不活性ガスを送りつつ、密閉槽内の溶鋼面に合金を添加するものである。ＳＡＢ法（Sealed Argon Bubbling）、ＣＡＢ法（Capped Argon Bubbling）（いずれも不活性ガスを底吹き）を用いても良い。取鍋溶鋼中に浸漬したインジェクションランス先端から合金成分を溶鋼中に吹き込むこととしても良い。不活性ガス底吹きを併用すると良い。
【００３７】
［鋼の含有成分］
Ｃ濃度０．５０％以上の高炭素鋼であればいずれの成分の鋼であっても、連続鋳造するに際して本発明を適用し、希土類元素とＣａを添加してＭｎＳの生成を抑えるとともに、大型のＣａＳ系介在物と低融点介在物をともに低減し、浸漬ノズル詰まり発生を防止することができる。また、溶鋼中の好ましいＲＥＭ含有量、Ｃａ含有量、Ｓ含有量についても上述のとおりである。
【実施例】
【００３８】
溶銑予備処理であらかじめ脱硫、脱りんした溶銑を転炉で脱炭吹錬した後に、転炉から取鍋へ溶鋼を出鋼する際にＣ及びＡｌを添加し、所定のＣ濃度とするとともにアルミニウム脱酸を行った。また、出鋼時にはＣａＯも添加することにより、スラグ改質も十分に実施する。これらの処理により、二次精錬でのＴ．Ｏ低位安定化及び脱硫促進に有効なスラグ中の酸化度（Ｔ．Ｆｅ＋ＭｎＯ＜５質量％）を低下させる。二次精錬装置として、簡易取鍋精錬装置であるＣＡＳ法を用いた。ＣＡＳ法で合金成分の調整を行った後に、Ｓ濃度が０．００３０質量％以下になっていることを確認して希土類元素を１種以上含む合金を添加した後に、Ｃａを添加した。二次精錬による溶鋼成分の調整後に、取鍋〜タンディッシュ〜連続鋳造機で鋳片を製造した。鋳片は、熱延、酸洗、焼鈍を実施した後に、冷延、焼鈍を行い製品板とした。
【００３９】
ＣＡＳ法での処理では、取鍋底部からＡｒバブリングを行いながら、Ａｌを含めた合金を添加し成分調整を行った後、Ｓ濃度が０．００３０質量％以下になっていることを確認して希土類元素を１種類以上含む合金を添加した。なおＳ濃度が０．００３０質量％を超えている場合にはＣＡＳ円筒の内側にＣａＯを添加し十分攪拌した後にＳ濃度が０．００３０質量％以下になっていることを確認した。その後、Ｃａ含有量が３０質量％のＦｅ−Ｓｉ合金として金属Ｃａを添加した。各合金を添加した後の溶鋼をサンプリングし、ＳやＴ．Ｏなどの成分分析を実施した。なお、比較として、希土類元素とＣａの添加順番を入れ替えた水準も実施した。Ｃａ添加前のＳ濃度、合金添加後のＳ濃度、ＲＥＭ（希土類元素総濃度）、Ｃａ濃度を表２に示す。
【００４０】
二次精錬を完了した取鍋から舟型タンディッシュに溶鋼を受けて１ストランドの湾曲型スラブ連続鋳造装置で連続鋳造を行った。タンディッシュから鋳型内に溶鋼を注入する浸漬ノズルは、アルミナグラファイトを主成分とし、鋳型サイズは幅：１１００ｍｍ、厚み：２５０ｍｍであり、スループットが２ｔｏｎ／ｍｉｎで１チャージ当たり約１８０分の鋳造時間である（取鍋内の溶鋼量は３００ｔｏｎ）。
【００４１】
本発明に関わる品質指標としては、清浄度を選択した。また、安定操業性について連続鋳造時の浸漬ノズルの詰まりの指標を使用した。品質特性としては、清浄度の指標となるが、操業性も加味した場合の優劣を含めた総合評価を行う。
【００４２】
［清浄度に関する指標］
板厚２．４ｍｍに圧延した製品板のＬ断面（圧延方向に平行な面）での顕微鏡による清浄度の測定結果を指標化し、以下の判断基準で評価した。◎、○、△が合格である。
◎：長径が２０μｍ以上の介在物が皆無（測定視野１ｃｍ2）
○：長径が５０μｍ以上の介在物が皆無（測定視野１ｃｍ2）
△：長径が５０μｍ以上の介在物個数密度が１（個／ｃｍ2）
×：長径が５０μｍ以上の介在物個数密度が２（個／ｃｍ2）以上
【００４３】
［操業性に関わる指標］
連続鋳造時の浸漬ノズルの詰まりに起因する鋳造速度低下の有無で以下の評価基準で評価した。○、△いずれも鋳造を中断する必要が無く、合格である。
○：鋳造速度低下なし
△：鋳造速度低下あり
【００４４】
タンディッシュで採取した溶鋼の成分組成を表１に、製造条件と評価結果を表２に示す。表１、表２において、本発明範囲から外れる項目にアンダーラインを付している。なおタンディッシュの溶鋼組成は、製品板の成分と実質的に同じものである。本発明では溶鋼の成分や製品板の成分を総称して鋼の成分と記載した。
【００４５】
【表１】
0006642174.tif 000002
【００４６】
【表２】
0006642174.tif 000003
【００４７】
表２の本発明例１〜１２が本発明例、比較例１〜２が比較例である。本発明例１は本発明のベース（Ｃ＝０．７質量％）、本発明例１１、１２はＣ濃度が０．５質量％（下限）である。本発明例１、３、１１については、すべての製造条件が本発明の好ましい条件を満足しており、いずれも清浄度は「◎」、操業性は「○」と良好な結果を得ることができた。
【００４８】
本発明例２はＣａ濃度が好適範囲の下限を外れ、（３）式左辺が上限を外れたため、微量のＭｎＳ生成により、清浄度の指標が「○」であった。本発明例３はＣａ濃度が好適範囲の上限を外れたため、清浄度の指標が「○」、浸漬ノズルの詰まり起因による湯面変動が発生し速度ダウンしたため、操業指標が「△」であった。ＣａＳ量がやや多かったためと考えられる。
【００４９】
本発明例４はＳ濃度が０．００１６質量％と最も好適な範囲の０．００１５質量％を超えているものの、（３）式左辺が良好なため清浄度良好であった。
【００５０】
本発明例５はＲＥＭ濃度が好適範囲下限を外れ、（３）式左辺が上限を外れたため、清浄度の指標が「○」であった。微量のＭｎＳ生成によると考えられる。本発明例６はＲＥＭ濃度が好適範囲上限を外れたため、浸漬ノズルの詰まり傾向が見られ速度ダウンしたため、操業指標が「△」であった。また、浸漬ノズルの詰まりのため、清浄度のばらつきがあり清浄度の指標が「○」であった。
【００５１】
本発明例７はＳ濃度が好適範囲上限の０．００２０質量％を超え、（３）式左辺が上限を外れたため、清浄度の指標が「○」であった。微量のＭｎＳ生成によると考えられる。
【００５２】
本発明例８はＣａ濃度が好適範囲上限を外れ、ＣａＳ量が多く、清浄度の指標が「○」であるとともに、ＣａＳ起因による浸漬ノズルの詰まり起因の湯面変動が多く、操業指標が「△」であった。本発明例９はＣａ濃度が好適範囲下限を外れ、（３）式左辺が上限を外れたため、ＭｎＳ生成により、清浄度の指標が「○」であった。
【００５３】
本発明例１０はＲＥＭ濃度が好適範囲上限を外れ、浸漬ノズルの詰まり傾向が見られ速度ダウンしたため、操業指標が「△」であった。また、浸漬ノズルの詰まりのため、清浄度のばらつきがあり清浄度の指標が「○」であった。
【００５４】
本発明例１２は、Ｃａ濃度が好適範囲下限を外れたため（３）式左辺が上限を外れ、Ｔ．Ｏ値もやや高めであったため、ＭｎＳやＣａＯ−Ａｌ2Ｏ3系酸化物の生成により、清浄度の指標が「△」であった。
【００５５】
比較例１は、Ｃａ添加後にＲＥＭ添加したため、低融点の酸化物の生成により清浄度が悪化し評価が「×」であった。
【００５６】
比較例２はＲＥＭ添加前のＳ濃度が０．００３２質量％であったため、ＣａＳの過剰生成により清浄度が悪化し評価が「×」であった。また、鋳造速度ダウンも生じたため、操業指標が「△」であった。